La présente invention concerne, à titre de produits industriels nouveaux, des papiers on cartons à zurf@se irrégulière, à base de celluiose contenant, à l'état uniformément réparti, de 0,5 à 50% en poids de monofilaments découpés synthétiques dont le diamètre est d'au moins 0,06 mm. La fabrieation, sur les machines antérieures à tamis long ou rond, de paplers ou cartons qui, en dehors des mélanges de cellulose, contiennent des fibres naturalles, des fibres chimiques, des fibres de verre, des fibras d'amiante ou des fibres métalliques, par exemple peur réaliser um mouchetage, une carnstérization ou une désignation interne, on pour améliorer certaines propriétés (stebilité de dimensions, indice de pliage, etc) est bien connue, En outre, l'applicatien de particules de bois à l'aide de dispositifa à zeufflage d'air zur un papier encollété la surface duquel on vent conférer une ragcsité recherchée est également connue. La préparstion de @es papiers farine de bois (papier en grain) demande plusieurs etades opératoires. les papiers @@t cartons de l'inventiou, à zurface irrégulière, peuvent être préparét en un zeul aztade opératoire. Le procédé zelon l'invention consiste à ajouter des mouofilamentz zynthétiques découpés dont le diamètre n'est pas inféricur à 0,06 mm aux mélanges de cellulose - avec ou zans pâte de boisusuels dans la fabrication des papiers et cartons, et qui se trouvent à l'état de dispersions aqueuses. Selon le diamètre et la longueur des monofilaments découpés, la quantité ajoutée représemte de 0,5 à 50%. Les monofilaments découpéz sont de préférence en poly-epsillcn-caprolantnme. Mais on peut également utiliser des monofilaments de polyacrylonitrile, de polyester ou de polypropylène. Les monofilaments découpés présentent des longueurs de 0,5 à 50 cm, de préférence de 5 à 25 cm. On pant utiliser des monofilaments découpés opaques, mats, transparents ou fluorescents, ainsi que des monofilaments lisses ou frisés. Pour obtenir des papiers et cartons à surface irrégulière et colorée, on peut utiliser des monofilaments découpés qui ont été teints au préalable dans la masse de filage ou bes monofilaments qui peuvent être teints ultérieurement par les techniques usuelles. Mais la coloration peut également s'effectuer par l'intermédiaire du mélange de cellulose ou de la pâte de bois, qui sunt traités alors séparément, à l'aide de colorants substantifs, basiques ou acides, selon des procédés connus. Pour parvenir à un antre type d'irrégularité superficielle que celui obtenu avec les monofilaments découpés lisses, on peut broyer un court moment ces filsmentz courts dans une pile hollandaise.Ce broyage peut éventuellement être offoc tué conjointement à colui de la cellulose. Le mélange qui se tronve dans la cuve est ensuite transformé on papier ou cartou sur une maobine usuelle pour la fabrication du papier (A tamis longitudinal ou rond). Selen les propriétés recherchées, on peut ajouter des addi tifs à la masse. Pour augmenter la résistance à la déchirure et la résistance au mouillé, on peut ajouter des latex naturels cu synthé tiquez, ainai que des agents de renforcement au mouillé. Ces agents de renforcement au mouillé, qu'on ajoute en général en proportiona de 0,4 à 5 de substanos sctive, par rapport à la cellulose séchée à l'air, aont par oxemple des résines de mélamime-formaldéhyde ou des résines d'uréo-formaldéhyde ou des produits de condensation de polyalkylène polyamines ou de polyalkylène polyamides et d'épichler hyurine. Lorsque, pour la préparation de papiers stratifiés, en utilise des combinaisons absorbantes de cellulose, les papiers de l'invention peuvent être envoyés dans des solutions de résine et transformés en couches comprimées par les techniques usuelles. Les latex naturels ou synthétiques qui, habituellement, sont à à l'état de dispersions, sont ajoutés en général en quantités de 1 à 20% de matières solides par rapport au poids total des fibres sèches. I1 s'agit dans la plupart des cas de copolymères du butadiè ne, de l'acrilonitrile et de l'acide méthacrylique ou de polychlcro- butadiène. Parmi les autres additifs possibles, on citera l'oxyde de titane, les matières de charge à bue de silicates ainsi ,ue les @zurants optiques. Les papierz ou cartons de l'invention peuvent être utili zés dans la fabrication des articles suivants papiers peints, cartes de voeux, cartes de visite et@autres, papier de reliure, pa pier de garniture, carton pour albums, papier à effcta, cartons cadeaux, carton décoré, abat-jours, paravents, imitations de papier Japon, papiers stratifiés, panneaux lumineux statifiés, (revêtement do murs et de plafonds), papier de décoration, papiers bitumés et papiers isolants. Les exemples suivants illustrent l'invention sans toutefois la limiter; dans ces exemples les indications de parties et de pour cent s'entendent en poids sauf Indication contraire. Exemple 1 Dans les exemples qui suivent, on a utilisé le mélange de base ci-après Panier au poids d'environ 125g/m2 cellulose au sulfite blanchie environ 5% d'une matière de charge à base de silicate de calcium environ 10% de kaolin environ 1% de colophane environ 2% de sulfate d'aluminium A 200 g de cellulose au sulfite on ajoute 5 litres d'eau et on broie à la pile hollandaise jusqu'à-un-degrédebroyage 3001SR (Schopper-Riegler). A la sortie de la pile hollandaise, on ajoute dans la cuve de réserve,remplie de 50 litres d'eau, et en plus des additifs énumérés ci-dessus, 20 g de monofilaments découpés en polyeaprolactame, de diamètre 0,20 mm, longueur 12 mm, teints en bleu dans la masse. Après une bonne agitation de cette dispersion, le mélange est envoyé sur une machine à papier de laboratoire à tamis en lonr gueur et transforme en papier. Les papiers finis sont ensuite envoyés sur une calandre à satiner consistant en un cylindre d'acier et un cylindre de coton. Exemple 2 Le mélange de base est le même. Mais cette fois on ajoute des filaments découpés de polyamide de 0,10 mm de diamètre, 14 mm de longueur, 10% de couleur rouge et 10% de couleur bleue. Exemple 3 Le mélange de base est le même que dans les exemples qui précèdent; on ajoute cette fois des monofilaments découpés de polyamide de 0,20 mm de diamètre, longueur 15 mm, 20% au total (5% de couleur rouge, 5% de couleur bleues 5% de couleur jaune et 5% de couleur verte). Exemple 4 Le mélange de base est le memAe que dans les exemples précédents. On ajoute des monofilaments découpés de polyamide de 0,10 mm de diamètre, 12 mm de longueur de coupe, de couleur rouge; la proportion de filaments est de-lO%, broyés 6 minutes à la pile hollandaise. Exemple 5 Le mélange de base est le mime que précédemment. On ajoute des monofilaments découpés de polyamide, de 0,10 mm de diamètre, longueur de coupe 12 mm, filaments de couleur rouge, de couleur bleue, et fluorescents, quantité totale 14%, 4 minutes de broyage à la pile hollandaise. Exemple 6 Le mélange de base est le même que précédemment mais avec addition de colorant (violet), les monofilaments ont un diamètre de 0,10 mm, une longueur de coupe de 12 mm, il sont rouges, bleus et fluorescents, broyés 4 minutes à la pile hollandaise; proportion totale : 20%. Exemple 7 On prépare un papier stratifié auquel on ajoute comme décrit dans 11 exemple 1, 10% de monofilaments découpés de polycapro- lactame. Le papier fini est plongé dans une solution de résine de mélamine à 50% et comprimé après séchage (3 minutes à 140 C) sous une pression de 190 kg/cm2, à 140 C, pendant 6 minutes. R E V E N D I C A T I O N S l - A titre de produits industriels nouveaux, des pa piers ou cartons à surface irrégulière consistant en un mélange de cellulose, accompagné éventuellement de pâte de bois, qui contiens de 0,5 à 50% en poids de monofilaments coupés possédant un diamètre d'au moins 0,06 mm. 2 - Un procédé de préparation de papiers ou cartons à surface irrégulière, procédé caractérisé en ce que l'on incorpore une dispersion aqueuse de monofilaments synthétiques coupés dans le mélange de cellulose -accompagné éventuellement de pate de boisutilisé habituellement pour la fabrication des papiers et cartons, et on transforme le mélange en papier cu carton sur une machine à papier de type usuels